(57)【要約】      （修正有）【課題】フラットパネルディスプレイ（ＦＰＤ）の前面フィルターに適した透明性、耐湿熱性、耐熱性などに優れた接着剤組成物、特に、電磁波遮断シート（ＥＭＩシート）に使用される金属メッシュへの浸透性と透明化に優れた接着剤組成物を提供する。  さらに、炭素繊維やガラス繊維で強化されたエポキシ樹脂、ナイロンなどのプラスチックとアルミニウム、鉄などの金属との異種材料接着に適する接着剤組成物を提供する。【解決手段】  分子鎖中に、グリシジルメタアクリレートの繰り返し単位およびアルキル（炭素原子数４〜１２個）アクリレートの繰り返し単位β−ヒドロキシアルキル（炭素原子数２〜６個）アクリレートの繰り返し単位を有する数平均分子量０．３〜２０万のアクリル樹脂と、オキセタン化合物、および、カチオン重合開始剤を含む接着剤組成物である。【選択図】なし【特許請求の範囲】
【請求項１】
分子鎖中に、下記構造式で示される繰り返し単位、
【化１】
2008150406.tif 000032
（ただし、Ｒ１は水素原子またはメチル基を表す。）
および下記構造式で示される繰り返し単位、
【化２】
2008150406.tif 000033
（ただし、Ｒ２は炭素原子数４〜１２個のアルキル基を表す。）
さらに下記構造式で示される繰り返し単位
【化３】
2008150406.tif 000034
（ただし、Ｒ３は水素原子またはメチル基、Ｒ４は炭素原子数２〜６個のアルキル基を表す。）
を有する数平均分子量が、３０００〜２０万のアクリル樹脂と、
オキセタン化合物、および、カチオン重合開始剤を含む接着剤組成物。
【請求項２】
請求項１に記載のアクリル樹脂が下記構造式で示されるアクリル樹脂である請求項１に記載の接着剤組成物。
【化４】
2008150406.tif 000035
（ただし、ａ＋ｂ＋ｃ＋ｄ＋ｅ＝１００であり、ａは１〜３０、ｂは６０〜９５、ｃは０〜１２、ｄは３〜２０、ｅは０〜１０の数値を表す。また、Ｒ１は水素原子またはメチル基、Ｒ２は炭素原子数４〜１２個のアルキル基、Ｒ３は水素原子またはメチル基、Ｒ４は炭素原子数２〜６個のアルキル基を表す。）
【請求項３】
下記構造式で示されるオキセタン化合物のいずれか少なくとも１種を含む請求項１または２に記載の接着剤組成物。
【化５】
2008150406.tif 000036
【化６】
2008150406.tif 000037
（ただし、ｎは１〜３の整数を表す。）
【請求項４】
カチオン重合開始剤がスルホニウム塩である請求項１〜３のいずれかに記載の接着剤組成物。
【請求項５】
さらに、分子中にエポキシ基とアルコキシシラン基を併有するシラン化合物を含む請求項１〜４のいずれかに記載の接着剤組成物。
【発明の詳細な説明】
【技術分野】
【０００１】
本発明は、フラットパネルディスプレイ（ＦＰＤ）の前面フィルターに適した透明性、耐湿熱性、耐熱性などに優れた接着剤組成物に関するものである。
【０００２】
本発明は、さらに、炭素繊維やガラス繊維で強化されたエポキシ樹脂、ナイロンなどのプラスチックとアルミニウム、鉄などの金属との異種材料接着にも適した接着剤組成物に関するものである。
【背景技術】
【０００３】
アクリル樹脂は、透明性、耐光性に優れ、フラットパネルディスプレイ（ＦＰＤ）用粘着剤、接着剤として着実に需要を伸ばしている。一方で、耐熱性、耐湿熱性、粘着力、接着力の保持性という点ではまだ課題が多く、完全に解決できているとは言い難いのが現状である。
【０００４】
ＰＤＰのフィルター本体に設けられる粘着剤層の形成材料である粘着剤組成物が提案されている。（特許文献１参照）。
【０００５】
特許文献１が提案する粘着剤は、リワーク性（再剥離性）、耐湿熱保存性、および衝撃緩和特性に優れているとされている。提案されている技術は、組成から明らかなように、架橋密度、分子量も低く、非架橋ポリマーも多く含んでいる。また、膜厚を０．５〜２ｍｍと設定していることからも、粘着剤というよりも基材上にのっかっている強度の小さいいわゆるゲル状物質である。このものはポリマーの凝集力が低く、基材に対する強い付着性を発揮し得ない。また、リワーク性（再剥離性）も剥離条件によってはポリマーの凝集破壊や、粘着剤層の糸引きが起こるものと考えられる。さらに、連続して高い温度環境下に置かれた場合や、ポリマーにとって有害な紫外線照射下に曝された場合に耐久性が不足するのは自明である。
【０００６】
電磁波シールド性を有するディスプレイ用フィルムの製造方法が提案されている（特許文献２参照）。
【０００７】
特許文献２に示されているとおり、銅メッシュのような導電性メッシュを使用した電磁波シールドフィルムでは、電磁波シールド性はもちろんのこと、シートの透明性（可視光線透過性）はきわめて重要な性質である。市販されている導電性メッシュはより高い開口率、より高い視認性を確保するためにライン幅（１０μｍ前後）、ライン間隔（２５０ミクロン前後）、ライン厚み（２５μｍ前後）に最新の研究成果が投入されている。これらの改良研究は、画像の鮮映性や視認性を向上することにあり、すべて電磁波シールドフィルムの透明性をより高くし、ヘイズをより小さくすることにある。このためには、特許文献２に提案されている技術をもとに説明すれば、透明プラスチック上に位置する粗面化された接着剤表面での光の散乱、屈折をなくすこと、および、この粗面プロフィールをカバーする接着剤がトレースしないこと、および導電性物質（例えば銅）でできた微少な器（幾何学図形で囲まれた升）の中にまで接着剤が完璧に浸透し、器に隙間や気泡が残らないことがきわめて重要な要件となる。
【０００８】
接着剤表面（界面）で光が屈折、散乱されると透過光量が減少し、ヘイズ悪化の原因となる。すなわち、フィルムの透明性、鮮鋭性が損なわれる。これを改善するために、特許文献２の提案ではオーバーコートする接着剤の屈折率を規定している。
【０００９】
粗面プロフィールをオーバーコートする接着剤がトレースした場合には、オーバーコートする接着剤表面で光の散乱が起こり、透過光量が減少してフィルムの可視光線透過率、ヘイズ悪化する。特許文献２の提案ではオーバーコートする接着剤が特徴のない溶剤希釈された接着剤であり、粗面プロフィールを修復し、平滑な表面を形成することができない。  
【００１０】
器に隙間や気泡が残ると、空隙部、気泡含有部で光が屈折、散乱され、フィルムの透明性が大きく損なわれる。もはやディスプレイ用としては不適切なものとなる。特許文献２の提案ではオーバーコートする接着剤が特徴のない溶剤希釈された接着剤であり、「接着剤で被覆する工程」として示されている通り、メッシュ内部にまで接着剤が浸透することはない。
【００１１】
特許文献２に提案されている技術では、屈折率差が小さいことが重要であるとされており、対応は、屈折をなくすことにのみに限定されている。粗面プロフィールをカバーする接着剤が粗面プロフィールをトレースしないことに関しては、接着剤が有機溶剤で希釈されて使用されるため、乾燥時の体積収縮にともない素地の凹凸をトレースすることは避けられず、全く対策がとれていない。導電性物質（例えば銅）でできた微少な器の中にまで接着剤が完璧に浸透し、器に隙間や気泡が残らないことについては、特許文献２の特許請求項１に示されているとおり、特許文献２の技術は「接着剤で被覆する工程とを含む」ものであって、導電性物質（例えば銅）でできた微少な器の中にまで接着剤が浸透していくものではない。また、特許文献２が開示する接着剤は導電性物質が形成する凹上の器内に浸透する能力を有していない。
【００１２】
特許文献２には、実用的な銅メッシュ（ライン幅（１０μｍ前後）、ライン間隔（２５０ミクロン前後）、ライン厚み（２５μｍ前後））に本技術を適用した結果が実施例に示されており、可視光線透過率はせいぜい７０％前半でしかなく、重要要件であるヘイズに関しては全く評価されていない。可視光透過率７０％程度では、ヘイズは少なくとも１０以上になり、可視光線透過率と合わせ、実用性に欠ける技術であると推定される。
【００１３】
これは、粗面プロフィールをカバーする接着剤がトレースしないこと、導電性物質（例えば銅）でできた微少な器の中にまで接着剤が完璧に浸透し、器に隙間や気泡が残らないことに対する対策が全くなされていないためであり、屈折がなく、粗面プロフィールをカバーする接着剤が粗面プロフィールをトレースしないこと、導電性物質（例えば銅）でできた微少な器の中にまで接着剤が完璧に浸透し、器に隙間や気泡が残らないことが強く望まれていた。
【００１４】
非特許文献１には、既述の接着剤層圧着方法の改良技術として、導電性メッシュに透明な樹脂溶液を直接塗布、硬化させて電磁波シールドフィルムを製造する技術が開示されている。塗布技術にも様々な改善が施され、実施されていることが散見される。前記粗面プロフィールをカバーする接着剤がトレースしないこと、導電性物質（例えば銅）でできた微少な器の中にまで接着剤が完璧に浸透し、器に隙間や気泡が残らないことの対策技術の一部も含まれている。
【００１５】
塗布する透明樹脂としては、乾燥時の体積（原文は堆積）収縮による膜厚の減少にともなって下地の格子模様が浮き出て平面性が確保できないため、溶剤で希釈されたものは好ましくなく、無溶剤の樹脂でなければならないことが示されている。無溶剤型で流動性があり、基材に塗布できるものとしては粘度調節が比較定簡便に行えるアクリル系紫外線硬化型樹脂が上げられるが、これらはヌレ性、浸透性、レベリング性などの接着剤の塗装作業性に係わるレオロジー適性が悪く、前記圧着方式に比べ改善されたとはいえ、まだ不十分であった。例えば、メッシュコーナー部への泡付着、硬化時の残留歪みに起因する透明性のゆがみなど、十分満足できるものではなかった。
【００１６】
エポキシ樹脂の接着剤としての優れた性能と、アクリル樹脂の粘着剤としての機能を組み合わせたいわゆるアクリル−エポキシハイブリッド型接着剤が提案されている（特許文献３参照）。特許文献３によれば、エポキシ樹脂接着剤の機械的強靱性は、そのままで耐衝撃性が改善され、自動車バンパーなどの接着剤用途として適しているとされている。本提案の狙うところは、
（１）高粘度エポキシ樹脂を低粘度の（メタ）アクリレートで希釈し、低粘度化して接着剤塗布作業性の改善を図ること、
（２）硬化過程で、エポキシ樹脂を前記ジアミン化合物などで硬化、架橋反応させるとともに、（メタ）アクリレートの重合を進めエポキシ−アクリルの相互侵入網目構造（以下ＩＰＮともいう）を形成し、強靱で耐衝撃性に優れた接着剤を得ようとするものと考えられる。特許文献１の狙いは、大変興味深いものであるが、
（１）接着剤の粘度を単純に低くした場合には、接着剤粘性がニュートニアンとなり接着剤が流れ易くなって十分な接着剤層膜厚が得られない傾向があり、また被着体へのヌレ性が悪化し接着強度が不十分となる懸念がある、
（２）周知の通り、ジアミン化合物、ビス（アミノ）アルキルピペラジンなどの塩基性化合物（または含Ｎ原子含有化合物）の存在下では（メタ）アクリレートはきわめて重合性が乏しく、硬化のために十分に長い時間をとったとしても（メタ）アクリレートは未反応で残る懸念が払拭できず、接着強度に重大なバラツキが出ることが予測される。
さらにまた、（メタ）アクリレートは嫌気性が強く、脱気（脱酸素）が不十分な場合には、同様に接着強度発現に懸念が残ることになる。
【００１７】
ポリアクリレート成分と、エポキシ成分と、カチオン開始剤とを含む硬化性接着剤が提案されている（特許文献４参照）。
【００１８】
特許文献４に記載の接着剤は、透明性がきわめて重視されるため、実質的にフィラーの配合は不適切である。フィラーを配合した場合には、仮にフィラーのサイズがナノレベルときわめて微少なものであったとしてもフィラーの配合量、分散方法などによらず、曇りや不透明度は避けることが困難であると思われる。その結果、接着剤の粘性（以下レオロジーともいう）を適切にコントロールすることができず、接着剤膜厚を均一に確保することが困難であると推察される。その結果部分的にでも、接着力不足を招く懸念がある。
【００１９】
特許文献４の提案では、ポリアクリレートは自己架橋することなく独自に、単独で存在する。したがって、ポリアクリレートによるエポキシへの絡み合い、エポキシの拘束、エポキシとの網目構造のバインダー力はある程度制限され、さほど強くはないことが容易に予測される。換言すれば、ポリアクリレートはずるずると歪みに引きずられ移動するだけで、本来期待されるはずのＩＰＮ効果は希薄となることが推察される。
【００２０】
ポリアクリレートは、エポキシとポリアクリレートが有する特定の官能基、カルボン酸、水酸基、で接合される場合がある。ポリアクリレートが有する官能基がカルボン酸の場合には、エポキシ樹脂が有するエポキシ基との反応が起こり、接着剤の本来のカチオン重合反応によらないゲル化が進行し、接着剤の貯蔵安定性が悪化するばかりか、十分な高分子化が阻害されるため機械的強度や接着力の低下を招く懸念がある。ポリアクリレートが有する官能基が水酸基の場合には、接着剤をカチオン重合で硬化する際、連鎖移動剤として働き、見かけの硬化速度、架橋は促進されるが、重合度の低下を招き、接着剤が脆くなって、構造接着剤としての機能を発揮しないことが懸念される。
【特許文献１】特開２００５−２３１３３号公報
【特許文献２】特開平１０−４１６８２号公報
【特許文献３】特開昭６３−２１５７１６号公報
【特許文献４】特表２００５−５０８４３５号公報
【非特許文献１】野村、今泉、高橋、林、日立化成テクニカルレポート  Ｎｏ．４２“ＰＤＰ用電磁波シールドフィルム”、［online］、２００４年１月、日立化成工業株式会社、［平成１８年５月３０日検索］、インターネット＜ＵＲＬ：http://www.hitachi-chem.co.jp/japanese/report/index.html＞
【発明の開示】
【発明が解決しようとする課題】
【００２１】
フラットパネルディスプレイ（ＦＰＤ）の前面フィルターに適した透明性、耐湿熱性、耐熱性などに優れた接着剤組成物であり、ことさら電磁波遮断シート（ＥＭＩシート）に使用される金属メッシュへの浸透性と透明化に優れた接着剤組成物を提供する。
【００２２】
さらに、炭素繊維やガラス繊維で強化されたエポキシ樹脂、ナイロンなどのプラスチックとアルミニウム、鉄などの金属との異種材料接着に適した接着剤組成物を提供する。
剤組成物を提供する。
【課題を解決するための手段】
【００２３】
本発明は、分子鎖中に、下記構造式で示される繰り返し単位、
【００２４】
【化１】
2008150406.tif 000002
【００２５】
（ただし、Ｒ１は水素原子またはメチル基を表す。）
および下記構造式で示される繰り返し単位、
【００２６】
【化２】
2008150406.tif 000003
【００２７】
（ただし、Ｒ２は炭素原子数４〜１２個のアルキル基を表す。）
さらに下記構造式で示される繰り返し単位
【００２８】
【化３】
2008150406.tif 000004
【００２９】
（ただし、Ｒ３は水素原子またはメチル基、Ｒ４は炭素原子数２〜６個のアルキル基を表す。）
を有する数平均分子量が、３０００〜２０万のアクリル樹脂と、オキセタン化合物、および、カチオン重合開始剤を含む接着剤組成物を提供するものである。
【発明の効果】
【００３０】
本発明の接着剤組成物は、フラットパネルディスプレイ（ＦＰＤ）の前面フィルターに適した透明性、耐湿熱性、耐熱性などに優れた接着剤組成物に関するものであり、ことさら電磁波遮断シート（ＥＭＩシート）に使用される金属メッシュへの浸透性と透明化に優れた接着剤組成物である。
【００３１】
本発明の接着剤組成物は、炭素繊維やガラス繊維で強化されたエポキシ樹脂、ナイロンなどのプラスチックとアルミニウム、鉄などの金属との異種材料接着に適する接着剤組成物であり、金属の電気腐食による接着破壊を抑制する。
【００３２】
また、本発明の接着剤組成物は、鉄、アルミニウム、銅、マグネシウム、チタンなどの金属およびこれらの合金類、ポリエステル樹脂、アクリル樹脂、ポリカーボネート樹脂、ポリフェニレンスルフィド樹脂、ポリプロピレンアロイ、ポリエチレンなどのプラスチック類、ガラス、モルタル、石英などの無機物など、幅広い基剤に適用できる。
【００３３】
本発明の接着剤組成物を用いた接着剤は、ことさら炭素繊維やガラス繊維で強化されたプラスチック類に好適に適用でき、炭素繊維強化プラスチックとアルミニウム合金の接合などのように、炭素繊維よりも電解質溶液中でイオンになりやすい金属と炭素繊維強化プラスチックとを接合する際に、強い接着性を示すのは当然であるが、電池の生成を抑制し金属の電気腐食を防止して、水中や塩水中のような電解質溶液中でも強力な接着性を維持し、発揮する。
【発明を実施するための最良の形態】
【００３４】
本発明は、分子鎖中に、下記構造式で示される繰り返し単位、
【００３５】
【化４】
2008150406.tif 000005
【００３６】
（ただし、Ｒ１は水素原子またはメチル基を表す。）
および下記構造式で示される繰り返し単位、
【００３７】
【化５】
2008150406.tif 000006
【００３８】
（ただし、Ｒ２は炭素原子数４〜１２個のアルキル基を表す。）
さらに下記構造式で示される繰り返し単位
【００３９】
【化６】
2008150406.tif 000007
【００４０】
（ただし、Ｒ３は水素原子またはメチル基、Ｒ４は炭素原子数２〜６個のアルキル基を表す。）
を有する数平均分子量が、３０００〜２０万のアクリル樹脂と、オキセタン化合物、および、カチオン重合開始剤を含む接着剤組成物である。
【００４１】
本発明の接着剤組成物に含有されるアクリル樹脂は、例えば、下記構造式で示されるメタクリル酸グリシジル（以下、ＧＭＡとも言う）および／またはメタクリル酸メチルグリシジル（以下、Ｍ−ＧＭＡとも言う）と、
【００４２】
【化７】
2008150406.tif 000008
【００４３】
（ただし、Ｒ１は水素原子またはメチル基を表す。）
下記構造式で示されるアクリル酸エステル単量体、
【００４４】
【化８】
2008150406.tif 000009
【００４５】
（ただし、Ｒ２は炭素原子数４〜１２個のアルキル基を表す。）
さらに下記構造式で示される水酸基含有アクリル単量体
【００４６】
【化９】
2008150406.tif 000010
【００４７】
（ただし、Ｒ３は水素原子またはメチル基、Ｒ４は炭素原子数２〜６個のアルキル基を表す。）
を、好ましくはラジカル共重合することにより製造できる。
【００４８】
本発明の接着剤組成物に含有されるアクリル樹脂は、数平均分子量が、３０００〜２０万であり、好ましくは、数平均分子量が、５０００〜１０万、さらに好ましくは１万〜１０万であるのが望ましい。
【００４９】
本発明の接着剤組成物に含有されるアクリル樹脂は、下記構造式で示されるものが好ましい。
【００５０】
【化１０】
2008150406.tif 000011
【００５１】
（ただし、ａ＋ｂ＋ｃ＋ｄ＋ｅ＝１００であり、ａは１〜３０、ｂは６０〜９５、ｃは０〜１２、ｄは３〜２０、ｅは０〜１０の数値を表す。また、Ｒ１は水素原子またはメチル基、Ｒ２は炭素原子数４〜１２個のアルキル基、Ｒ３は水素原子またはメチル基、Ｒ４は炭素原子数２〜６個のアルキル基を表す。）
本発明の接着剤組成物に含有されるアクリル樹脂は、好ましくは、メタクリル酸グリシジル（ＧＭＡ）および／またはメタクリル酸メチルグリシジル（Ｍ−ＧＭＡ）、アクリル酸エステル単量体、水酸基含有アクリル単量体、下記構造式で示されるメタクリル酸エステル単量体、
【００５２】
【化１１】
2008150406.tif 000012
【００５３】
（ただし、Ｒ２は炭素原子数４〜１２個のアルキル基を表す。）
および、下記構造式で示されるスチレン
【００５４】
【化１２】
2008150406.tif 000013
【００５５】
を、好ましくはラジカル共重合し製造されるものである。
【００５６】
本発明の接着剤組成物では、接着剤組成物に含有されるアクリル樹脂の分子鎖中に、メタクリル酸グリシジル（ＧＭＡ）および／またはメタクリル酸メチルグリシジル（Ｍ−ＧＭＡ）が共重合された下記構造式で示される繰り返し単位（以下、オキシランユニットとも言う）
【００５７】
【化１３】
2008150406.tif 000014
【００５８】
（ただし、Ｒ１は水素原子またはメチル基を表す。）
を有している。オキシランユニットは、アクリル樹脂に硬化性を付与し、３次元架橋化を促進する。本発明の接着剤組成物に含有されるアクリル樹脂は、３次元架橋構造をとることで、接着力が向上し、また、強靱で、耐熱性、耐湿熱性等に優れた接着剤組成物となる。
【００５９】
オキシランユニットは、アクリル樹脂中に、好ましくは１〜３０重量％、より好ましくは３〜２５重量％、さらに好ましくは５〜１８重量％含まれるのが望ましい。
【００６０】
アクリル樹脂中のオキシランユニットの含有量が１重量％未満の場合には、接着剤の硬化、３次元架橋化が十分でなく、接着性、耐湿熱性が不十分となる傾向が見られる場合がある。アクリル樹脂中のオキシランユニットの含有量が３０重量％を超える場合には、接着剤が架橋により硬くなりすぎる傾向が見られ、脆くなる場合がある。
【００６１】
本発明では、接着剤組成物中に含有されるアクリル樹脂の分子鎖中に、アクリル酸エステル単量体が共重合された下記構造式で示される繰り返し単位（以下、アクリル酸エステルユニットともいう）を有している。
【００６２】
【化１４】
2008150406.tif 000015
【００６３】
（ただし、Ｒ２は炭素原子数４〜１２個のアルキル基を表す。）
アクリル酸エステルユニットは、アクリル樹脂中に、好ましくは６０〜９５重量％、より好ましくは７０〜９５重量％、さらに好ましくは８０〜９５重量％含まれるのが望ましい。
【００６４】
アクリル樹脂中のアクリル酸エステルユニットの含有量が６０重量％未満の場合には、接着剤の強靱性がやや不足となって、耐衝撃性が劣る傾向が見られる。また、粘着性が不足気味となり、粘着性があるために期待される接着力向上がやや損なわれる場合がある。アクリル樹脂中のアクリル酸エステルユニットも含有量が９５重量％を超える場合には、アクリル樹脂中のエポキシ基、水酸基含有量が不足して接着剤の架橋密度が不足する傾向にあり、接着剤の凝集力が不足して接着強度が低下する場合が見られる場合がある。また、架橋が不足するため耐ガソリン性などの耐油性が悪くなる傾向が見られる場合がある。
【００６５】
ここで、アクリル酸エステルユニットを構成するアクリル酸エステル単量体としては、アクリル酸ｎ−ブチル、アクリル酸イソブチル、アクリル酸シクロヘキシル、アクリル酸２−エチルヘキシル、アクリル酸ラウリルなどが例示される。これらのアクリル酸エステル単量体は単独でも、もしくは２種類以上の混合物であってもよい。
【００６６】
本発明では、オキセタン化合物やシラン化合物、エポキシ樹脂などとの相溶性を向上し、接着性を向上するために、アクリル酸エステルユニットを構成するアクリル酸エステル単量体は、好ましくは、アクリル酸ｎ−ブチル、アクリル酸２−エチルヘキシル、アクリル酸シクロヘキシルが推奨される。
【００６７】
本発明の接着剤組成物では、接着剤組成物に含有されるアクリル樹脂中のアクリル酸エステルユニットは、アクリル樹脂に、柔軟性、強靱性を付与し、接着剤の耐衝撃性を向上する作用を有する。また、接着剤に粘着性を付与する作用があり、この作用がより強い接着力を発揮するためにきわめて有効に作用する傾向が見られる。
【００６８】
本発明の接着剤組成物では、接着剤組成物中に含有されるアクリル樹脂の分子鎖中に、水酸基含有アクリル単量体が共重合された下記構造式で示される繰り返し単位（以下、水酸基ユニットユニットともいう）を有している。  
【００６９】
【化１５】
2008150406.tif 000016
【００７０】
（ただし、Ｒ３は水素原子またはメチル基、Ｒ４は炭素原子数２〜６個のアルキル基を表す。）
水酸基ユニットは、アクリル樹脂中に、好ましくは３〜２０重量％、より好ましくは３〜１６重量％、さらに好ましくは５〜１２重量％含まれるのが望ましい。アクリル樹脂中の水酸基ユニットの含有量が３重量％未満の場合には、薄膜時に接着剤の十分な硬化性が得られず、硬化不良を起こし、接着強度が発現されない場合がある。アクリル樹脂中の水酸基ユニットの含有量が２０重量％を超える場合には、硬化後の接着剤に残存する多くの水酸基のため、接着剤の耐湿熱性、耐水性、耐塩水性が悪化する場合がある。
【００７１】
本発明の接着剤組成物では、接着剤組成物に含有されるアクリル樹脂中の水酸基ユニットを構成する水酸基含有アクリル単量体としては、アクリル酸２−ヒドロキシエチル、アクリル酸２−ヒドロキシプロピル、アクリル酸４−ヒドロキシブチル、メタクリル酸２−ヒドロキシエチル、メタクリル酸２−ヒドロキシプロピル、メタクリル酸４−ヒドロキシブチル、ポリエチレングリコールモノメタクリレート、ポリプロピレングリコールモノメタクリレートなどの分子中に（メタ）アクリロイル基と水酸基を有するアクリル単量体が例示される。これらの水酸基含有アクリル単量体は単独でも、もしくは２種類以上の混合物であってもよい。
【００７２】
本発明では、これらの水酸基含有アクリル単量体のなかでは、硬化反応性を高め、接着剤に柔軟性、強靱性を付与する観点から、アクリル酸２−ヒドロキシエチル、アクリル酸４−ヒドロキシブチル、メタクリル酸２−ヒドロキシエチル、メタクリル酸４−ヒドロキシブチルが推奨される。
【００７３】
本発明の接着剤組成物では、接着剤組成物に含有されるアクリル樹脂中の水酸基ユニットは、被着体、特に、金属、ガラスなどに対する接着性を向上する作用が見られる。またより顕著な作用は、アクリル樹脂が有する官能基が、メタクリル酸グリシジル（ＧＭＡ）、メタクリル酸メチルグリシジル（Ｍ−ＧＭＡ）のエポキシ基だけの場合に比較し、接着剤の硬化性を改善、向上することである。接着剤の硬化不良を防止して、硬化速度を高め、接着性を向上する傾向が見られる。この作用は、接着剤膜厚が５０μｍ以下のような薄膜化が要求される場合、また、エポキシ樹脂をマトリックスとする炭素繊維強化プラスチック（以下、ＣＦＲＰとも言う）と金属との接着などに見られる導電性物質同士の接着の際、顕著で優れた効果が発揮される。水酸基含有アクリル単量体の共重合量により、接着剤膜厚が３０μｍ程度の薄膜であっても十分な硬化性、接着強度が発揮される。
【００７４】
本発明では、好ましくは、メタクリル酸エステル単量体が共重合される。メタクリル酸エステル単量体としては、メタクリル酸ｎ−ブチル、メタクリル酸シクロヘキシル、メタクリル酸２−エチルヘキシル、メタクリル酸ラウリルなどが例示される。これらのメタクリル酸エステル単量体は単独でも、もしくは２種類以上の混合物であってもよい。  
【００７５】
本発明の接着剤組成物では、メタクリル酸エステル単量体のなかでは、接着剤に強靱性、耐光性、耐湿熱性を付与するためにメタクリル酸２−エチルヘキシルが推奨される。
【００７６】
メタクリル酸エステル単量体は、好ましくは、０〜１２重量％、より好ましくは、２〜１０重量％、さらに好ましくは、３〜８重量％共重合されるのが望ましい。メタクリル酸エステル単量体の共重合量が１２重量％を超える場合には、アクリル樹脂のガラス転移温度が高くなって粘着性、接着性が悪化する場合が見られる。
【００７７】
本発明の接着剤組成物では、もっとも好ましくは、メタクリル酸２−エチルヘキシルを３〜８重量％共重合する場合であり、耐光性、耐湿熱性が優れたものとなる傾向が見られる。
【００７８】
本発明の接着剤組成物では、接着剤組成物に含有されるアクリル樹脂は、好ましくは、スチレンが共重合される。スチレンは、好ましくは０〜１０重量％、より好ましくは０．２〜８重量％、さらに好ましくは０．３〜５重量％共重合されるのが望ましい。
【００７９】
本発明の接着剤組成物では、接着剤組成物に含有されるアクリル樹脂に、スチレンを共重合することにより、接着剤の粘度低下がはかれる傾向が見られ、作業性が向上する。また、フラットパネルディスプレイ（ＦＰＤ）用途で使用した場合には、透明性が向上し、全光線透過率、ヘイズが改善される傾向が見られる。
【００８０】
スチレンの共重合量が１０重量％を超える場合には、接着剤の耐光性が悪化し、膜が黄変する場合がある。高度な透明性と非着色性が要求される光学用途では不適切な場合がある。
【００８１】
本発明の接着剤組成物では、アクリル樹脂の数平均分子量は、３０００〜２０万であり、好ましくは、５０００〜１０万、さらに好ましくは、１万〜８万である。接着剤の接着性、強靱性、ハンドリングを考慮した場合、もっとも好ましい数平均分子量の範囲は、２〜８万である。
【００８２】
本発明では、アクリル樹脂の分子量は、ゲルパーミエーションクロマトグラフィー（ＧＰＣ）（例えば、東ソー（株）製「ＨＬＣ−８２２０」ＧＰＣシステム）を使用し、分子量が定められたポリスチレンスタンダード（例えば、ジーエル  サイエンス社製の標準POLYSTYRENE）を分子量標準として測定した。
【００８３】
アクリル樹脂の数平均分子量が、３０００より小さい場合には、接着剤が脆くなる傾向が見られ、耐衝撃性が悪化する。アクリル樹脂の数平均分子量が、２０万を超える場合には、接着剤の強靱性、耐衝撃性などの機械的性質が飛躍的に改善、向上される傾向が見られるものの、接着剤がゲル状となる傾向があり、ハンドリングが悪化する。また、アクリル樹脂の凝集力が強くなりすぎて、粘着性が低下し、接着性が悪化する。
【００８４】
アクリル樹脂の数平均分子量が２〜８万であるとき、被着体への粘着性、接着性、耐衝撃性など諸性能にバランスがとれ、もっとも好ましい接着剤が設計できる。また同時に、接着剤の貯蔵安定性に良好で、ポットライフの調整が容易で、硬化性にも優れた接着剤が設計できる。
【００８５】
本発明の接着剤組成物では、アクリル樹脂は、好ましくは、ラジカル共重合で製造され、塊状重合、懸濁重合、分散重合、沈殿重合、溶液重合、乳化重合などいずれの重合方法で製造されても目的を達成することができる。
【００８６】
製造されたポリマーを使っての後工程を考慮した場合には、本発明の接着剤組成物において、アクリル樹脂は、好ましくは、塊状重合、分散重合、沈殿重合、溶液重合などの無溶剤系または非水溶媒系で実施されるのが望ましい。
【００８７】
本発明では、アクリル樹脂の製造は、重合温度が、好ましくは、５０〜１５０℃、より好ましくは、６０〜１４０℃で実施されるのが望ましい。
【００８８】
本発明の接着剤組成物では、接着剤組成物に含有されるアクリル樹脂を溶液重合する場合、溶媒として使用できる有機溶媒としては、好ましくは、例えば、トルエン、キシレン、酢酸エチル、酢酸プロピル、酢酸ブチル、酢酸イソブチル、酢酸アミル、メチルアルコール、エチルアルコール、イソプロピルアルコール、ｎ−プロピルアルコール、ｎ−ブチルアルコール、ｔ−ブチルアルコール、シクロヘキサノン、シクロヘキサン、ヘキサン、ヘプタン、メチルシクロヘキサン、エチルセロソルブ、ブチルセロソルブ、プロピレングリコールモノメチルエーテル、プロピレングリコールモノブチルエーテル、エチレングリコール、ジエチレングリコール、トリエチレングリコール、プロピレングリコール、ジプロピレングリコール、トリプロピレングリコール、１，４−ブタンジオール、などが例示される。これらの有機溶媒は単独でも、２種類以上の混合物であってもよい。
【００８９】
本発明では、これらの溶媒の中では、アクリル樹脂の着色や耐熱性の低下を予防する上で、また接着剤を製造する際脱溶媒を必要とする場合には、酢酸エチル、酢酸ｎ−プロピルのような蒸気圧が高く、連鎖移動定数の小さいものが推奨される。
【００９０】
また、アクリル樹脂の着色を防止するため、本発明の接着剤組成物では、接着剤組成物に含有されるアクリル樹脂の重合反応は、好ましくは窒素ガスなどの不活性ガス雰囲気下に実施されるのが望ましい。重合系の酸素濃度は５ｖｏｌ％以下とすることが望ましい。
【００９１】
本発明の接着剤組成物では、好ましくは、接着剤組成物に含有されるアクリル樹脂は、上記の通りラジカル共重合し、製造されるのが望ましい。製造の際使用される重合開始剤としては、α，α−アゾビスイソブチロニトリル、α，α−アゾビスバレロニトリルなどの有機アゾ系重合開始剤、過酸化ベンゾイル、ｔ−ブチルパーオキシ−２−エチルヘキサノエートなどの有機過酸化物が例示される。これらの重合開始剤は単独でも、もしくは２種類以上の混合物であってもよい。
【００９２】
本発明では、接着剤の貯蔵安定性の観点から、重合開始剤としては、好ましくは、有機アゾ系重合開始剤が推奨される。有機アゾ系重合開始剤の使用量は、共重合するアクリル単量体の合計１００重量部に対して、好ましくは０．０５〜１０．０重量％、より好ましくは０．１〜５．０重量％、さらに好ましくは０．２〜３．０重量％であるのが望ましい。
【００９３】
本発明の接着剤組成物では、溶液重合の場合を例にとれば、接着剤組成物に含有されるアクリル樹脂の製造は、以下のように例示される。
【００９４】
窒素ガス吹き込み管、温度センサー、コンデンサー、撹拌装置がついた１リットル四つ口フラスコに重合溶媒として酢酸エチル３６０ｇを仕込む。
【００９５】
窒素ガスをフラスコ底部に導入し、バブリングしながら３０分間保持した。この後、フラスコ内の酸素濃度を酸素濃度計「ＸＯ−３２６ＡＬＡ」（新コスモス電機（株）の酸素濃度計）で測定し、酸素濃度が０．２ｖｏｌ％未満であることを確認する。
【００９６】
還流温度（７８〜８２℃）に昇温を行い、以後重合反応中は還流状態を維持する。
【００９７】
メタクリル酸グリシジル（ＧＭＡ）／メタクリル酸２−エチルヘキシル（ＥＨＭＡ）／アクリル酸ｎ−ブチル（ＢＡ）／メタクリル酸２−ヒドロキシエチル（ＨＥＭＡ）（＝５／３／８４／８（重量％））のアクリル単量体混合物４００ｇにα，α−アゾビスイソブチロニトリル（ＡＩＢＮ）１．５ｇを溶解し、この混合溶液をフラスコ内に２時間で等速添加する。
【００９８】
添加終了後、１時間毎に２回、酢酸エチル２０ｇとα，α−アゾビスイソブチロニトリル０．２ｇのスラリーを添加し、さらに３時間重合を行ってアクリル樹脂を製造する。
【００９９】
これにより、加熱残分（ＪＩＳ  Ｋ  ５４００（１９９７））約５０％、数平均分子量約２．８万のアクリル樹脂が製造される。
【０１００】
本発明の接着剤組成物は、オキセタン化合物を含有する。オキセタン化合物としては、３−エチル−３−ヒドロキシメチルオキセタン、１，４−ビス｛〔（３−エチル−３−オキセタニル）メトキシ〕メチル｝ベンゼン、ジ〔１−エチル（３−オキセタニル）〕メチルエーテル、３−エチル−３−（２−エチルヘキシロキシメチル）オキセタン、フェノールノボラックオキセタンなどが例示される。これらのオキセタン化合物は単独でも、もしくは２種類以上の混合物であってもよい。
【０１０１】
オキセタン化合物は、好ましくは、アクリル樹脂の反応性希釈剤として作用し、硬化反応の際、アクリル樹脂と反応、架橋して、強靱で透明性の高い接着剤を提供する。
【０１０２】
本発明では、好ましくは、オキセタン化合物として、下記構造式で示されるいずれか少なくとも１種のオキセタン化合物を含むことが推奨される。
【０１０３】
【化１６】
2008150406.tif 000017
【０１０４】
【化１７】
2008150406.tif 000018
【０１０５】
（ただし、ｎは１〜３の整数を表す。）
接着剤組成物が、上記構造式で示されるオキセタン化合物を含有するとき、貯蔵安定性、硬化性に優れ、透明性の高い、強靱な接着剤が製造される傾向が見られる。また、接着剤がフラットパネルディスプレイ（ＦＰＤ）用として使用されるとき、基体フィルムのポリカーボネート、ポリエステルなどの透明フィルムへの接着性が一段と優れたものとなる。
【０１０６】
これらのオキセタン化合物で上市されているものとしては、「アロンオキセタン  ＯＸＴ−１０１」、「アロンオキセタン  ＯＸＴ−１２１」、「アロンオキセタン  ＯＸＴ−２２１」、「アロンオキセタン  ＯＸＴ−２１１」（以上、東亞合成社のオキセタン化合物）などが例示される。
【０１０７】
オキセタン化合物は、アクリル樹脂とオキセタン化合物との合計量を１００重量部として、好ましくは２〜８０重量％、より好ましくは５〜７０重量％、さらに好ましくは８〜７０重量％配合されるのが望ましい。オキセタン化合物の使用量が２重量％未満の場合には、接着剤の粘度が高くなり、作業性が悪化する場合がある。また、接着剤の硬化性、架橋性がやや悪化する傾向が見られる。オキセタン化合物の使用量が８０重量％を超える場合には、アクリル樹脂の接着、粘着におよぼす効果が薄れ、接着性が悪化する傾向が見られる。
【０１０８】
本発明の接着剤組成物は、カチオン重合開始剤を含有する。カチオン重合開始剤としては、好ましくはジアゾニウム塩、ヨードニウム塩、スルホニウム塩などが例示される。上市されているものとしては、「AMERICURE(BF4)」（以上、ＡＣＣ社のジアゾニウム塩）、「ULTRASET(BF4,PF6)」（以上、旭電化工業社のジアゾニウム塩）、「ＵＶＥシリーズ」（以上、ＧＥ社のヨードニウム塩）、「Photoinitiator2074((C6F6)4B)」（以上、ローヌ・プーラン社のヨードニウム塩）、「CYRACURE UVI-6974」、「CYRACURE UVI-6990」（以上、ＵＣＣ社のスルホニウム塩）、「ＵＶＩ−５０８」、「ＵＶＩ−５０９」（以上、ＧＥ社のスルホニウム塩）、「OPTOMER SP-150」、「OPTOMER SP-170」（旭電化工業社のスルホニウム塩）、「サンエイド ＳＩ−６０Ｌ」、「サンエイド ＳＩ−８０Ｌ」、「サンエイド ＳＩ−１００Ｌ」（以上、三新化学工業社のスルホニウム塩）、「IRUGACURE ２６１」（チバガイギー社のメタロセン化合物）などが例示される。これらのカチオン重合開始剤は単独でも、もしくは２種類以上の混合物であってもよい。
【０１０９】
本発明では、これらカチオン重合開始剤のなかでは、接着剤の貯蔵安定性、ポットライフ、硬化性の観点から、スルホニウム塩が推奨される。さらに、スルホニウム塩のなかでは、下記構造式で示されるものが、より望ましい。
【０１１０】
【化１８】
2008150406.tif 000019
【０１１１】
（ただし、R５、R６、R７は炭素原子数１〜１２個のアルキル基を表す。）
【０１１２】
【化１９】
2008150406.tif 000020
【０１１３】
（ただし、R５、R６、R７は炭素原子数１〜１２個のアルキル基を表す。）  
【０１１４】
【化２０】
2008150406.tif 000021
【０１１５】
【化２１】
2008150406.tif 000022
【０１１６】
【化２２】
2008150406.tif 000023
【０１１７】
【化２３】
2008150406.tif 000024
【０１１８】
これらのスルホニウム塩としては、メチルフェニルジメチルスルホニウムのヘキサフルオロアンチモン塩、エチルフェニルジメチルスルホニウムのヘキサフルオロアンチモン塩、メチルフェニルジメチルスルホニウムのヘキサフルオロホスフェート塩などが例示される。これらのスルホニウム塩は単独でも、もしくは２種類以上の混合物であってもよい。
【０１１９】
上市されているスルホニウム塩としては、「サンエイドＳＩ−６０Ｌ」、「サンエイドＳＩ−８０Ｌ」、「サンエイドＳＩ−１００Ｌ」（以上、三新化学工業社の製品）、「ＵＶＩ−６９９０」、「ＵＶＩ−６９９２」、「ＵＶＩ−６９７４」（以上、ユニオンカーバイド社の製品）、「アデカオプトマーＳＰ−１５０」、「アデカオプトマーＳＰ−１７０」、「アデカオプトンＣＰ−６６」、「アデカオプトンＣＰ−７７」（以上、旭電化工業社の製品）などが例示される。
【０１２０】
スルホニウム塩は、アクリル樹脂とオキセタン化合物の合計量１００重量部に対して、好ましくは０．１〜１０重量％、より好ましくは０．５〜８重量％、さらに好ましくは０．８〜５重量％使用されるのが望ましい。
【０１２１】
スルホニウム塩の使用量が０．１重量％未満の場合には、硬化反応性が十分でなく、硬化不良を起こす場合がある。スルホニウム塩の使用量が１０重量％を超える場合には、硬化が急速に起こり、低分子量化や接着剤に歪み、残留応力の発生が起こりやすくなる傾向が見られ、接着性の悪化、耐衝撃性の低下が起こりやすくなる傾向が見られる。
【０１２２】
本発明の接着剤組成物は、好ましくは、分子中にエポキシ基とアルコキシシラン基を併有する下記構造式で示されるシラン化合物を含む。
【０１２３】
【化２４】
2008150406.tif 000025
【０１２４】
（ただし、Ｒ８、Ｒ９は炭素原子数１〜３個のアルキル基、ｘは１〜３の整数を表す。）
シラン化合物としては、γ−グリシドキシプロピルトリメトキシシラン、γ−グリシドキシプロピルメチルジメトキシシラン、γ−グリシドキシプロピルトリエトキシシラン、γ−グリシドキシプロピルエチルジエトキシシランなどが例示される。これらのシラン化合物は単独でも、もしくは２種類以上の混合物であってもよい。
【０１２５】
シラン化合物は、アクリル樹脂、オキセタン化合物の合計量１００重量部に対して、好ましくは、０．５〜５００重量％、より好ましくは、２〜４８０重量％、さらに好ましくは、５〜４５０重量％使用されるのが望ましい。
【０１２６】
シラン化合物の使用量がアクリル樹脂、オキセタン化合物の合計量１００重量部に対して、０．５重量％未満の場合には、接着性、耐熱性がやや不足する傾向が見られる場合がある。シラン化合物の使用量がアクリル樹脂、オキセタン化合物の合計量１００重量部に対して、５００重量％を超える場合には、接着剤が流れやすく十分な接着層厚みを確保することが困難となる傾向があり、また接着剤の硬化速度が遅くなる傾向が見られ、硬化不良を起こす場合が見られる場合がある。
【０１２７】
本発明の接着剤組成物では、シラン化合物は、接着力を大きく改善、向上する作用がある。特に、炭素繊維強化プラスチック（ＣＦＲＰ）とアルミニウム、鉄、チタンなどの金属を接合する際、剪断接着力や耐衝撃性を大きく改善する。シラン化合物をアクリル樹脂、オキセタン化合物の合計量１００重量部に対して、５〜１００重量％使用したとき、接着力が向上するのはもちろんであるが、被着体であるＣＦＲＰとアルミニウム、鉄などの金属の間で電池を形成するのを抑制し、電気腐食を抑制し、電気腐食による接着破壊を防止する効果がある。この機能により、ＣＦＲＰとアルミニウム、鉄などの金属が接合された製品を水や水蒸気、塩水などの電解質溶液に接触する環境下に暴露しても接着強度が低下することなく、接着信頼性が大きく向上する。
【０１２８】
シラン化合物は、また、フラットパネルディスプレイ（ＦＰＤ）のガラス基板に対する適度な粘着性、リワーク性を付与するためにも有効である。シラン化合物が使用されたとき、６０℃、９０％ＲＨという厳しい条件下で実施される耐湿熱性が改善される。
【０１２９】
本発明の接着剤組成物は、カチオン重合反応で硬化、架橋し、強力な接着性、耐衝撃性、耐熱性などに優れた性能を発揮する。
【０１３０】
カチオン重合は、重合活性が非常に高い一方で、通常、例えば、水分、アルコールなどの極性溶媒、光安定剤（ＨＡＬＳ）などの塩基性物質などが存在すれば、これらの不純物がたとえ微量であったとしても、重合反応がきわめて大きく妨害されるか、あるいは全く重合が進行しないことが多い。さらに、薄膜接着では、これら不純物の影響と相まって硬化不良を起こしやすく、接着不具合を起こしやすい。接着剤業界で、優れた性能が認められながらも、カチオン硬化型接着剤が大きく普及しない要因がここにあると考えられる。
【０１３１】
一方で、カチオン重合は、反応性を制御（貯蔵条件下では安定であり、硬化条件下ではシャープな反応活性を示す処方の開発）し、不純物管理を適正化（濃度管理または不純物による影響を無視できる組成の開発）すれば、接着剤組成物の貯蔵安定性とシャープな硬化性を両立可能であると考えられる。同時に、カチオン重合反応による緻密な架橋が可能であり、接着剤の性能向上、優れた性能発現が可能であると考えられる。
【０１３２】
本発明者らは、この相矛盾する難解な課題を解決するために鋭意検討を行った結果、接着剤組成物を、分子鎖中に、下記構造式で示される繰り返し単位、
【０１３３】
【化２５】
2008150406.tif 000026
【０１３４】
（ただし、Ｒ１は水素原子またはメチル基を表す。）
および下記構造式で示される繰り返し単位、
【０１３５】
【化２６】
2008150406.tif 000027
【０１３６】
（ただし、Ｒ２は炭素原子数４〜１２個のアルキル基を表す。）
さらに下記構造式で示される繰り返し単位
【０１３７】
【化２７】
2008150406.tif 000028
【０１３８】
（ただし、Ｒ３は水素原子またはメチル基、Ｒ４は炭素原子数２〜６個のアルキル基を表す。）
を有する数平均分子量０．３〜２０万のアクリル樹脂と、
オキセタン化合物、および、カチオン重合開始剤を含む接着剤組成物とすることで、この課題が解決されることを見出した。
【０１３９】
接着剤組成物を構成するこれらの要素が各々独立して、または相互に補完しあって、貯蔵安定性とシャープな硬化性が同時に達成され、また、接着剤の性能向上、優れた性能発現が可能となった。
【０１４０】
本発明の接着剤組成物は、上記構成要素が必須要件であり、これらの一つがかけても性能を発現することができない。特に、被着体と被着体とを、例えば接着剤膜厚が２０μｍ程度の薄膜でシングルラップ接着するような場合には、きわめて重要な要件である。接着剤組成物が上記構成要素をすべて満足している場合には、接着剤は十分に硬化、架橋反応を起こし、強靱な接着物品が製造される。一方、上記要件が満たされない場合には、接着剤は硬化不良を起こし、接着強度は発現されない。
【０１４１】
本発明の接着剤組成物では、接着性の改善や強度アップのため、エポキシ樹脂を配合する場合には、アクリル樹脂と相溶性のよいエポキシ樹脂を選択するのが望ましい。
【０１４２】
エポキシ樹脂を配合する場合、好ましいものとしては、硬度や、強度アップのためにノボラックフェノール型多官能エポキシ樹脂の配合が推奨される。ノボラックフェノール型多官能エポキシ樹脂の上市されているものとしては、「エピコート１５４」、「エピコート１５７」（以上、ジャパンエポキシレジン社のエポキシ樹脂）などが例示される。
【０１４３】
本発明では、接着剤組成物の製造は、以下のように例示される。
〔接着剤組成物の製造例〕
真空脱溶媒可能な５Ｌプラネタリーミキサーに製造例のアクリル樹脂１．６ｋｇを仕込み、８０℃に加温しながら真空下で脱溶媒を行う。加熱残分が９８％以上になった時点で、４０℃まで冷却を行い、オキセタン化合物（例えば、「ＯＸＴ−１０１」（東亞合成社のオキセタン化合物）２００ｇを仕込み、均一になるまで攪拌を行う（アクリル樹脂／オキセタン化合物＝８０／２０重量比）。
【０１４４】
さらに、スルホニウム塩（例えば、「サンエイド  ８０Ｌ」（三新化学工業社のスルホニウム塩）２０ｇを仕込み、均一になるまで攪拌を行う（スルホニウム塩は（アクリル樹脂＋オキセタン化合物）の２ｐｈｒ）。以上により接着剤組成物が製造される。
【実施例】
【０１４５】
以下、実施例を持って本発明を詳細に説明する。なお、実施例、比較例中、特に断りがなければ組成比は重量比を表す。また、各種試験および評価は、以下に従い行った。
【０１４６】
（１）数平均分子量は、標準ポリスチレンを分子量標準として、ＧＰＣにより測定した。
【０１４７】
（２）加熱残分（％）は、ＪＩＳ  Ｋ  ５４００（１９９７）に準拠し測定した。
【０１４８】
（３）全光線透過率は、ＪＩＳ  Ｋ７３６１（２００３）に準拠し、ヘイズメーター「ＤＨ  ２０００」（日本電色工業社製）で測定した。
【０１４９】
（４）ヘイズは、ＪＩＳ  Ｋ７１０５（２００３）に準拠し、ヘイズメーター「ＮＤＨ  ２０００」（日本電色工業社製）で測定した。
【０１５０】
（５）耐湿熱性は、ガラス板（ＦＬ２．０、日本板硝子製）に貼合した試験サンプルを温度６０±２℃、湿度９０±５％の雰囲気下に、１００時間、２００時間、３００時間、４００時間、５００時間保持した後、全光線透過率、ヘイズを、試験前後で比較、評価した。
【０１５１】
（６）粘着性（Ｎ／２５ｍｍ）は、ＪＩＳ  Ｚ０２３７（２００３）に準拠し、ガラス板（ＦＬ２．０、日本板硝子製）に貼合した試験サンプルを、１８０°ピール、剥離速度３００ｍｍ/min.で測定した。
【０１５２】
（７）付着性は、ＪＩＳ  Ｋ５４００（１９９７）に準拠し、碁盤目試験により評価した。
【０１５３】
（８）屈曲性は、ＪＩＳ  Ｋ５４００（１９９７）に準拠し、耐屈曲試験により評価した。
【０１５４】
（９）塗膜硬度は、ＪＩＳ  Ｋ５４００（１９９７）に準拠し、鉛筆引っ掻き抵抗試験により評価した。
【０１５５】
（１０）接着試験
１）初期接着試験
ａ）テストピースの作製
接着剤をＡ−２０１７Ｐアルミニウム板に均一に塗布し（膜厚５０μｍ、塗布面積２５ｍｍ×２５ｍｍ）、さらに別のアルミニウム板を接着剤表面に圧着し、特に断りがない場合は１２０℃で１時間、加熱硬化させた。このテストピースを用い剪断接着力を測定した。
【０１５６】
ｂ）試験方法
Ａ−２０１７Ｐアルミニウム板（サイズ；長さ５０ｍｍ、幅２５ｍｍ、厚さ２ｍｍ）を使用し、ＪＩＳ  Ｋ  ６８５０（１９９９）（剛性被着材の引張剪断接着強さ試験方法）に準拠して行った。引張り速度は１．０ｍｍ／ｍｉｎ．で行い、特に断りがない限り試験温度は２３℃とした。
【０１５７】
２）耐水試験  
（１０）−１）（ａ）で作製したテストピースを８０℃温水中に７２時間浸漬した。この後、（１０）−１）（ｂ）に従い接着性試験を行った。
【０１５８】
〔アクリル樹脂の製造例〕
アクリル樹脂（１）の製造例
窒素ガス吹き込み管、温度センサー、コンデンサー、撹拌装置がついた１リットル四つ口フラスコに重合溶媒として酢酸エチル３６０ｇを仕込んだ。窒素ガスをフラスコ底部に導入し、バブリングしながら３０分間保持した。この後、フラスコ内の酸素濃度を酸素濃度計「ＸＯ−３２６ＡＬＡ」（新コスモス電機（株）の酸素濃度計）で測定し、酸素濃度が０．２ｖｏｌ％未満であることを確認した。
【０１５９】
昇温を開始し、還流温度（７８〜８２℃）まで３０分間で昇温した。以後、製造中はこの温度を保持した。
【０１６０】
アクリル酸２−エチルヘキシル／アクリル酸ｎ−ブチル／メタクリル酸グリシジル／メタクリル酸２−ヒドロキシエチル（＝５／８２／５／８）の単量体混合物４００ｇにα，α´−アゾビスイソブチロニトリル４．８ｇを溶解した混合溶液を２時間でフラスコ内に滴下した。
【０１６１】
滴下終了後、２時間目、３時間目に、α，α´−アゾビスイソブチロニトリル０．４ｇ、酢酸エチル２０ｇの混合液を添加し、さらに２時間重合を続けてアクリル樹脂（１）を製造した。
【０１６２】
アクリル樹脂（１）の加熱残分は、５０．２％、数平均分子量は、３．８万であった。
【０１６３】
アクリル樹脂（２）の製造例
窒素ガス吹き込み管、温度センサー、コンデンサー、撹拌装置がついた１リットル四つ口フラスコに重合溶媒として酢酸エチル３６０ｇを仕込んだ。窒素ガスをフラスコ底部に導入し、バブリングしながら３０分間保持した。この後、フラスコ内の酸素濃度を酸素濃度計「ＸＯ−３２６ＡＬＡ」（新コスモス電機（株）の酸素濃度計）で測定し、酸素濃度が０．２ｖｏｌ％未満であることを確認した。
【０１６４】
昇温を開始し、還流温度（７８〜８２℃）まで３０分間で昇温した。以後、製造中はこの温度を保持した。
【０１６５】
メタクリル酸２−エチルヘキシル／アクリル酸ｎ−ブチル／メタクリル酸グリシジル／メタクリル酸２−ヒドロキシエチル／スチレン（＝３／８１／５／８／３）の単量体混合物４００ｇにα，α´−アゾビスイソブチロニトリル６．０ｇを溶解した混合溶液を２時間でフラスコ内に滴下した。
【０１６６】
滴下終了後、２時間目、３時間目に、α，α´−アゾビスイソブチロニトリル０．４ｇ、酢酸エチル２０ｇの混合液を添加し、さらに２時間重合を続けてアクリル樹脂（２）を製造した。
【０１６７】
アクリル樹脂（２）は、加熱残分５０．３％、数平均分子量３．３万であった。
【０１６８】
アクリル樹脂（３）の製造例  窒素ガス吹き込み管、温度センサー、コンデンサー、撹拌装置がついた１リットル四つ口フラスコに重合溶媒として酢酸エチル３６０ｇを仕込んだ。窒素ガスをフラスコ底部に導入し、バブリングしながら３０分間保持した。この後、フラスコ内の酸素濃度を酸素濃度計「ＸＯ−３２６ＡＬＡ」（新コスモス電機（株）の酸素濃度計）で測定し、酸素濃度が０．２ｖｏｌ％未満であることを確認した。
【０１６９】
昇温を開始し、還流温度（７８〜８２℃）まで３０分間で昇温した。以後、製造中はこの温度を保持した。
【０１７０】
メタクリル酸２−エチルヘキシル／アクリル酸ｎ−ブチル／メタクリル酸グリシジル（＝３／９２／５）の単量体混合物４００ｇにα，α´−アゾビスイソブチロニトリル４．８ｇを溶解した混合溶液を２時間でフラスコ内に滴下した。
【０１７１】
滴下終了後、２時間目、３時間目に、α，α´−アゾビスイソブチロニトリル０．４ｇ、酢酸エチル２０ｇの混合液を添加し、さらに２時間重合を続けて水酸基含有アクリル単量体を含まないアクリル樹脂（３）を製造した。
【０１７２】
アクリル樹脂（３）は加熱残分５０．２％、数平均分子量４．２万であった。
【０１７３】
アクリル樹脂（４）の製造例
窒素ガス吹き込み管、温度センサー、コンデンサー、撹拌装置がついた１リットル四つ口フラスコに重合溶媒として酢酸エチル３６０ｇを仕込んだ。窒素ガスをフラスコ底部に導入し、バブリングしながら３０分間保持した。この後、フラスコ内の酸素濃度を酸素濃度計「ＸＯ−３２６ＡＬＡ」（新コスモス電機（株）の酸素濃度計）で測定し、酸素濃度が０．２ｖｏｌ％未満であることを確認した。
【０１７４】
昇温を開始し、還流温度（７８〜８２℃）まで３０分間で昇温した。以後、製造中はこの温度を保持した。
【０１７５】
メタクリル酸２−エチルヘキシル／アクリル酸ｎ−ブチル／メタクリル酸２−ヒドロキシエチル（＝３／８９／８）の単量体混合物４００ｇにα，α´−アゾビスイソブチロニトリル６．０ｇを溶解した混合溶液を２時間でフラスコ内に滴下した。
【０１７６】
滴下終了後、２時間目、３時間目に、α，α´−アゾビスイソブチロニトリル０．４ｇ、酢酸エチル２０ｇの混合液を添加し、さらに２時間重合を続けてメタクリル酸グリシジル（ＧＭＡ）またはメタクリル酸メチルグリシジル（Ｍ−ＧＭＡ）を含まないアクリル樹脂（４）を製造した。
【０１７７】
アクリル樹脂（４）は加熱残分５０．３％、数平均分子量３．３万であった。
【０１７８】
実施例１
溶剤回収トラップが設けられた真空ラインに接続した５Ｌプラネタリーミキサーにアクリル樹脂（１）１２００ｇを仕込み、攪拌しながら、１３００Ｐａに減圧し、アクリル樹脂（１）が含有する溶剤をトラップ中に回収した。アクリル樹脂（１）の加熱残分９８％以上となった時点で真空引きを停止した。
【０１７９】
攪拌を継続したまま、「アロンオキセタンＯＸＴ−１２１」（東亞合成社のオキセタン化合物）４００ｇ（アクリル樹脂（１）／オキセタン化合物＝６０／４０）を仕込み、均一になるまで攪拌、混合を行った。
【０１８０】
これに「サンエイド  ８０Ｌ」（三新化学工業製のスルホニウム塩系カチオン硬化触媒）を２ｐｈｒ添加し、さらに３０分間攪拌を継続して接着剤（１）を製造した。
【０１８１】
（接着剤硬化物の引張り試験）
接着剤（１）を膜厚が２ｍｍになるようシート状に塗りのばし、１２０℃で１時間、加熱硬化させた。この硬化した接着剤のフィルムを３号ダンベルでカットし、引張り試験を行った。試験結果を表１に示した。
【０１８２】
（接着性の評価）
（１）初期接着力の評価
接着剤（１）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い、剪断接着力を測定した。
【０１８３】
（２）耐水試験後接着力の評価
（１）で作製したテストピースを８０℃温水中に７２時間浸漬した。この後、（１）と同様に接着性試験を行った。
【０１８４】
接着性の試験結果を表１に示した。
【０１８５】
実施例２
溶剤回収トラップが設けられた真空ラインに接続した５Ｌプラネタリーミキサーにアクリル樹脂（１）１２００ｇを仕込み、攪拌しながら、１３００Ｐａに減圧し、アクリル樹脂（１）が含有する溶剤をトラップ中に回収した。アクリル樹脂（１）の加熱残分９８％以上となった時点で真空引きを停止した。
【０１８６】
攪拌を継続したまま、「アロンオキセタンＯＸＴ−１２１」（東亞合成社のオキセタン化合物）４００ｇ、「エポリードＰＢ−３６００」（ダイセル化学工業社製のエポキシ化ポリブタジエン）２００ｇ（アクリル樹脂（１）／オキセタン化合物（＝６０／４０））／エポキシ化ポリブタジエン＝１００／２０）を仕込み、均一になるまで攪拌、混合を行った。
【０１８７】
これに「サンエイド  ８０Ｌ」（三新化学工業製のスルホニウム塩系カチオン硬化触媒）を２ｐｈｒ添加し、さらに３０分間攪拌を継続して接着剤（２）を製造した。
【０１８８】
（接着剤硬化物の引張り試験）
接着剤（２）を膜厚が２ｍｍになるようシート状に塗りのばし、１２０℃で１時間、加熱硬化させた。この硬化した接着剤のフィルムを３号ダンベルでカットし、引張り試験を行った。試験結果を表１に示した。
【０１８９】
（接着性の評価）
（１）初期接着力の評価
接着剤（２）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。
【０１９０】
（２）耐水試験後接着力の評価
（１）で作製したテストピースを８０℃温水中に７２時間浸漬した。この後、（１）と同様に接着性試験を行った。
【０１９１】
接着性の試験結果を表１に示した。
【０１９２】
実施例３
溶剤回収トラップが設けられた真空ラインに接続した５Ｌプラネタリーミキサーにアクリル樹脂（２）１２００ｇを仕込み、攪拌しながら、１３００Ｐａに減圧し、アクリル樹脂（１）が含有する溶剤をトラップ中に回収した。アクリル樹脂（１）の加熱残分９８％以上となった時点で真空引きを停止した。
【０１９３】
攪拌を継続したまま、「アロンオキセタンＯＸＴ−１２１」（東亞合成社のオキセタン化合物）４００ｇ、「エポリードＰＢ−３６００」（ダイセル化学工業社製エポキシ化ポリブタジエン）２００ｇ（アクリル樹脂（１）／オキセタン化合物（＝６０／４０））／エポキシ化ポリブタジエン＝１００／２０）を仕込み、均一になるまで攪拌、混合を行った。
【０１９４】
これに「サンエイド  ８０Ｌ」（三新化学工業製のスルホニウム塩系カチオン硬化触媒）を２ｐｈｒ添加し、さらに３０分間攪拌を継続して接着剤（２）を製造した。
（接着剤硬化物の引張り試験）
接着剤（３）を膜厚が２ｍｍになるようシート状に塗りのばし、１２０℃で１時間、加熱硬化させた。この硬化した接着剤のフィルムを３号ダンベルでカットし、引張り試験を行った。
【０１９５】
試験結果を表１に示した。
【０１９６】
（接着性の評価）
（１）初期接着力の評価
接着剤（３）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。
【０１９７】
（２）耐水試験後接着力の評価
（１）で作製したテストピースを８０℃温水中に７２時間浸漬した。この後、（１）と同様に接着性試験を行った。
【０１９８】
接着性の試験結果を表１に示した。
【０１９９】
【表１】
2008150406.tif 000029
【０２００】
実施例４
溶剤回収トラップが設けられた真空ラインに接続した５Ｌプラネタリーミキサーにアクリル樹脂（２）１２００ｇを仕込み、攪拌しながら、１３００Ｐａに減圧し、アクリル樹脂（２）が含有する溶剤をトラップ中に回収した。アクリル樹脂（２）の加熱残分９８％以上となった時点で真空引きを停止した。
【０２０１】
攪拌を継続したまま、「アロンオキセタンＯＸＴ−１０１」（東亞合成社のオキセタン化合物）４００ｇ（アクリル樹脂（２）／オキセタン化合物＝６０／４０）、γ−グリシドキシプロピルトリメトキシシラン（シラン化合物）２００ｇ（（アクリル樹脂（２）＋オキセタン化合物）／シラン化合物＝１００／２０）を仕込み、均一になるまで攪拌、混合を行った。
【０２０２】
これに「サンエイド  ８０Ｌ」（三新化学工業製のスルホニウム塩系カチオン硬化触媒）を２ｐｈｒ添加し、さらに３０分間攪拌を継続して接着剤（４）を製造した。
【０２０３】
接着剤（４）を、プラズマディスプレイパネル用電磁波シールド銅メッシュ（以下、銅メッシュとも言う）（銅メッシュのライン幅２０μｍ、ライン間隔２９０μｍ、ライン厚み５μｍ）（ＰＥＴフィルム上に金属メッシュが設けられたもの、例えば、「クリアラスＥＭＩ」（住友大阪セメント製のプラズマディスプレイ用電磁波シールドメッシュ））に乾燥膜厚が２５μｍとなるようバーコーターで塗布し、１２０℃で１分間乾燥した後、紫外線照射（照射量１５００ｍＪ／ｃｍ２）を行って電磁波遮断シート（以下、ＥＭＩシートとも言う）を作製した。このものの、全光線透過率は８３．０％、ヘイズは２．４であった。接着剤（４）が塗布されたＥＭＩシートはディスプレイ用フィルムとして高い透明性を有していた。
【０２０４】
作製したＥＭＩシートを用い、粘着性および耐湿熱性を試験した。結果を表２に示した。
【０２０５】
「デジタルマイクロスコープ  ＫＨ−３０００ＶＤ」（マルトー（株）のＣＣＤカメラ型デジタル顕微鏡）により、銅メッシュへの粘着剤（４）の浸透状態、気泡の有無、接着剤表面の平滑性を観察したところ、接着剤（４）はメッシュの隅々まで浸透しており、気泡は観察されなかった。また、接着剤表面は平滑であった。銅メッシュによる凹凸プロフィールを完全に修復していた。接着剤（４）は銅メッシュへの浸透性と接着剤の表面平滑性に優れていた。
【０２０６】
実施例５
溶剤回収トラップが設けられた真空ラインに接続した５Ｌプラネタリーミキサーにアクリル樹脂（２）１０００ｇを仕込み、攪拌しながら、１３００Ｐａに減圧し、アクリル樹脂（２）が含有する溶剤をトラップ中に回収した。アクリル樹脂（２）の加熱残分９８％以上となった時点で真空引きを停止した。
【０２０７】
攪拌を継続したまま、「アロンオキセタンＯＸＴ−１２１」（東亞合成社のオキセタン化合物）５００ｇ（アクリル樹脂（２）／オキセタン化合物＝５０／５０）を仕込み、均一になるまで攪拌、混合を行った。
【０２０８】
これに「サンエイド  ８０Ｌ」（三新化学工業製のスルホニウム塩系カチオン硬化触媒）を２ｐｈｒ添加し、さらに３０分間攪拌を継続して接着剤（４）を製造した。
【０２０９】
接着剤（５）を、プラズマディスプレイパネル用電磁波シールド銅メッシュ（以下、銅メッシュとも言う）（銅メッシュのライン幅２０μｍ、ライン間隔２９０μｍ、ライン厚み５μｍ）（ＰＥＴフィルム上に金属メッシュが設けられたもの、例えば、「クリアラスＥＭＩ」（住友大阪セメント製のプラズマディスプレイ用電磁波シールドメッシュ））に乾燥膜厚が２５μｍとなるようバーコーターで塗布し、１２０℃で１分間乾燥した後、紫外線照射（照射量１５００ｍＪ／ｃｍ２）を行って電磁波遮断シート（ＥＭＩシート）を作製した。このものの、全光線透過率は８２．０％、ヘイズは２．１であった。接着剤（５）が塗布されたＥＭＩシートはディスプレイ用フィルムとして高い透明性を有していた。
【０２１０】
作製したＥＭＩシートを用い、粘着性および耐湿熱性を試験した。結果を表２に示した。
【０２１１】
「デジタルマイクロスコープ  ＫＨ−３０００ＶＤ」（マルトー（株）のＣＣＤカメラ型デジタル顕微鏡）により、銅メッシュへの粘着剤（５）の浸透状態、気泡の有無、接着剤表面の平滑性を観察したところ、接着剤（５）はメッシュの隅々まで浸透しており、気泡は観察されなかった。また、接着剤表面は平滑であった。銅メッシュによる凹凸プロフィールを完全に修復していた。接着剤（５）は銅メッシュへの浸透性と接着剤の表面平滑性に優れていた。
【０２１２】
【表２】
2008150406.tif 000030
【０２１３】
接着剤（４）、接着剤（５）は良好な透明性と、耐湿熱性、およびガラス基板へのリワーク性のある適度な粘着性を有していた。
【０２１４】
実施例６
溶剤回収トラップが設けられた真空ラインに接続した５Ｌプラネタリーミキサーにアクリル樹脂（２）６００ｇを仕込み、攪拌しながら、１３００Ｐａに減圧し、アクリル樹脂（２）が含有する溶剤をトラップ中に回収した。アクリル樹脂（２）の加熱残分９８％以上となった時点で真空引きを停止した。
【０２１５】
攪拌を継続したまま、「アロンオキセタンＯＸＴ−１２１」（東亞合成社のオキセタン化合物）２００ｇ（アクリル樹脂（２）／オキセタン化合物＝６０／４０）、γ−グリシドキシプロピルトリメトキシシラン（シラン化合物）２０００ｇ（（アクリル樹脂（２）＋オキセタン化合物）／シラン化合物＝１００／４００）を仕込み、均一になるまで攪拌、混合を行った。
【０２１６】
これに「サンエイド  ８０Ｌ」（三新化学工業製のスルホニウム塩系カチオン硬化触媒）を２ｐｈｒ添加し、さらに３０分間攪拌を継続して接着剤（６）を製造した。
【０２１７】
接着剤（６）を、「ルミラー  Ｔ−６０−２５０」（東レ社製ポリエステルフィルム）に膜厚が５μｍとなるようにバーコーターで塗布し、１２０℃で１分間乾燥した後、紫外線照射（照射量１５００ｍＪ／ｃｍ２）を行ってポリエステルフィルム上に接着剤（６）の塗膜を形成した。
【０２１８】
接着剤（６）が塗布されたフィルムの全光線透過率は、９２．０％、ヘイズは０．８で、透明性に優れていた。
【０２１９】
接着剤（６）のポリエステルフィルムに対する付着性は、１００／１００で良好であり、屈曲性は１ｍｍ合格、鉛筆硬度は２Ｈ〜３Ｈであった。
【０２２０】
接着剤（６）の塗膜は、ポリエステルフィルムに良好な接着性を有し、非常に硬い塗膜でありながら、優れた折り曲げ性（＝加工性）を有するものであった。
【０２２１】
比較例１
溶剤回収トラップが設けられた真空ラインに接続した５Ｌプラネタリーミキサーにアクリル樹脂（３）１２００ｇを仕込み、攪拌しながら、１３００Ｐａに減圧し、アクリル樹脂（３）が含有する溶剤をトラップ中に回収した。アクリル樹脂（１）の加熱残分９８％以上となった時点で真空引きを停止した。
【０２２２】
攪拌を継続したまま、「アロンオキセタンＯＸＴ−１２１」（東亞合成社のオキセタン化合物）４００ｇ、γ−グリシドキシプロピルトリメトキシシラン（シラン化合物）２００ｇ（アクリル樹脂（３）／オキセタン化合物（＝６０／４０））／シラン化合物＝１００／２０）を仕込み、均一になるまで攪拌、混合を行った。
【０２２３】
これに「サンエイド  ８０Ｌ」（三新化学工業製のスルホニウム塩系カチオン硬化触媒）を２ｐｈｒ添加し、さらに３０分間攪拌を継続して接着剤（７）を製造した。
（接着剤硬化物の引張り試験）
接着剤（７）を膜厚が２ｍｍになるようシート状に塗りのばし、１２０℃で１時間、加熱硬化させた。この硬化した接着剤のフィルムを３号ダンベルでカットし引張り試験を行った。試験結果を表３に示した。
【０２２４】
（接着性の評価）
（１）初期接着力の評価
接着剤（７）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。
【０２２５】
（２）耐水試験後接着力の評価
（１）で作製したテストピースを８０℃温水中に７２時間浸漬した。この後、（１）と同様に接着性試験を行った。
【０２２６】
接着性の試験結果を表３に示した。
【０２２７】
比較例２
溶剤回収トラップが設けられた真空ラインに接続した５Ｌプラネタリーミキサーにアクリル樹脂（４）１２００ｇを仕込み、攪拌しながら、１３００Ｐａに減圧し、アクリル樹脂（４）が含有する溶剤をトラップ中に回収した。アクリル樹脂（１）の加熱残分９８％以上となった時点で真空引きを停止した。
【０２２８】
攪拌を継続したまま、「アロンオキセタンＯＸＴ−１２１」（東亞合成社のオキセタン化合物）４００ｇ、γ−グリシドキシプロピルトリメトキシシラン（シラン化合物）２００ｇ（アクリル樹脂（１）／オキセタン化合物（＝６０／４０））／シラン化合物＝１００／２０）を仕込み、均一になるまで攪拌、混合を行った。
【０２２９】
これに「サンエイド  ８０Ｌ」（三新化学工業製のスルホニウム塩系カチオン硬化触媒）を２ｐｈｒ添加し、さらに３０分間攪拌を継続して接着剤（８）を製造した。
【０２３０】
（接着剤硬化物の引張り試験）
接着剤（８）を膜厚が２ｍｍになるようシート状に塗りのばし、１２０℃で１時間、加熱硬化させた。この硬化した接着剤のフィルムを３号ダンベルでカットし引張り試験を行った。試験結果を表３に示した。
【０２３１】
（接着性の評価）
（１）初期接着力の評価
接着剤（８）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。
【０２３２】
（２）耐水試験後接着力の評価
（１）で作製したテストピースを８０℃温水中に７２時間浸漬した。この後、（１）と同様に接着性試験を行った。
【０２３３】
接着性の試験結果を表３に示した。
【０２３４】
【表３】
2008150406.tif 000031
【０２３５】
水酸基含有アクリル単量体が共重合されていないアクリル樹脂（３）を用いた接着剤７はアルミニウム−アルミニウムの薄膜シングルラップ接着では接着剤が硬化しなかった。メタクリル酸グリシジルまたはメタクリル酸メチルグリシジルが共重合されていないアクリル樹脂（４）を用いた接着剤（８）は、接着剤が硬化しなかった。